또한 , 대한민국 특허 제 2004 - 0056706 호 는 개 재물 중 알루미나 의 농도 를 감소 시키 기 위해 돌로마이트 래들 을 이용 하 는 방법 을 제시 하 고 있 으나 , 용강 중 개 재물 의 수 를 줄이 기 에 는 곤란 하 다 . 일본 특허 제 2001 - 164312 호 는 산화 정련 후 에 실리콘 및 타이타늄 에 의해 탈산 하 여 , 실리콘 함유량 을 0 . 4 % 이하 로 하 고 타이타늄 함량 을 0 . 001 / [% 질소 ] 이하 로 조절 하 여 청 정도 를 향상 시킴 으로써 연속 주조 시 노즐 막힘 을 해소 하 는 방법 으로 타이타늄 함량 이 높 은 경우 에 만 적용 이 가능 하 고 안정 적 으로 제어 하 기 곤란 하 며 근본 적 인 청 정도 향상 방법 으로 보 기 어렵 다 . 일본 특허 특개평 11 - 199917 호 는 실리콘 으로 탈산 하 는 오스테나이트 계 스테인 레스강 에 있 어서 칼슘 과 희토류 금속 ( REM ) 을 복합 첨가 하 여 개 재물 성상 을 저 융점 복합 산화물 화 하 여 응고 조직 중 비금 속개 재물 을 무해 화 하 는 것 으로 성분 제어 가 매우 어려워 현실 성 이 없 고 , 노즐 막힘 의 우려 가 있 다 . 일본 특허 특개평 07 - 188861 호 는 Al 함량 이 적 은 FeSi 을 이용 하 여 용강 중 Al 을 조정 하 고 Ca 을 첨가 하 고 교반 시간 을 적정 히 선정 하 여 개 재물 부상 분리 를 행하 는 방법 을 제시 하 고 있 으나 원료 중 의 Al 을 규제 하 는 것 이 실제 스테인 레스강 제조 공정 에서 는 매우 어렵 다 . 일본 특허 특개평 03 - 267312 호 , 특개평 10 - 158720 호 및 프랑스 특허 E . I . 7603020603 호 에서 는 정련 로 슬래그 의 염기도 와 슬래그 중 알루미나 와 마그네시아 의 농도 를 규제 함 으로써 고 융점 개 재물 의 생 성 을 방지 할 수 있 다고 하 지만 , 정련 로 슬래그 의 조성 만 을 조정 해서 는 고 융점 개 재물 의 생 성 을 억제 하 기 힘들 고 용강 중 칼슘 과 산소 의 농도 비만 을 제어 할 경우 개 재물 형상 제어 의 가능 성 이 낮 다 .